(57)【特許請求の範囲】
【請求項１】
薬剤と、薬剤と非反応性で、天然、半合成、又は合成のフィラーのいずれか又はこれらの混合組成物である水溶性または水分散性の親水性組成物とからなる薬剤含有親水性組成物の微粒子を、疎水性成分からなる粘着組成物、親水性成分からなる粘着組成物、又は疎水性成分に親水性成分を配合した粘着組成物のいずれかからなり、前記薬剤含有親水性組成物の微粒子を保持し、水分、体液、又は滲出液にて容易に崩壊しない無溶剤型の組成物中に分散配合したことを特徴とする薬剤徐放性医療用配合物。
【請求項２】
親水性組成物が粘性のある親水性組成物であることを特徴とする請求項１記載の薬剤徐放性医療用配合物。
【請求項３】
無溶剤型の組成物がエラストマー系粘着組成物で親水性組成物とは互いに共存し、少なくとも親水性組成物が水分、体液、又は滲出液を吸収しても容易に崩壊しない組成物であることを特徴とする請求項１記載の薬剤徐放性医療用配合物。
【請求項４】
無溶剤型の組成物が感圧性粘着組成物であることを特徴とする請求項１又は３記載の薬剤徐放性医療用配合物。
【請求項５】
感圧性粘着組成物がゴム系、アクリル系、ウレタン系、シリコーン系、又はポリエーテル系の感圧性粘着組成物からなることを特徴とする請求項４記載の薬剤徐放性医療用配合物。
【請求項６】
薬剤含有親水性組成物が生体に対し有益な薬理作用を有するのに必要な薬剤量を含み、水分、体液、又は滲出液を吸収して親水性組成物より薬剤が単離しうる組み合わせで薬剤と親水性組成物とが共存していることを特徴とする請求項１記載の薬剤徐放性医療用配合物。
【請求項７】
薬剤と、薬剤と非反応性で、天然、半合成、又は合成のフィラーのいずれか又はこれらの混合組成物である水溶性または水分散性の親水性組成物を水分又は粘性のある親水性組成物にて均一に混合し、必要に応じて乾燥した後、粉砕して薬剤含有親水性組成物の微粒子を作り、これを疎水性成分からなる粘着組成物、親水性成分からなる粘着組成物、又は疎水性成分に親水性成分を配合した粘着組成物のいずれかからなり、水分、体液、又は滲出液にて容易に崩壊しない無溶剤型の組成物中に分散配合することを特徴とする薬剤徐放性医療用配合物の製造方法。
【発明の詳細な説明】
【０００１】
【発明の属する技術分野】
本発明は、生体で水分または水分を含む滲出液、例えば汗、褥瘡、熱傷、下腿潰瘍、剥削創、手術創、切り傷、擦過創等の傷からの滲出液、口腔内の分泌液、ストーマ、瘻孔等からの排泄物のある部位において、創の治療促進作用、鎮痛作用、炎症緩和作用、生体に害のある菌への抗菌作用等を行うに有用な薬理作用を有する成分を長時間持続的に作用させるに有利な薬剤徐放性の医療用組成物に関する。
【０００２】
【従来の技術】
粘着性の基材中に薬剤を混入させ、創の治療促進作用、鎮痛作用、炎症緩和作用、生体に害のある菌への抗菌作用等を行う創傷治癒促進剤、抗菌剤、抗炎症剤等の薬理作用成分を徐放させる技術が提案されている。この技術に近似するものとして、一般的に軟膏、パスタ剤、リニメント剤、ローション剤と多岐にわたって応用されているＤＤＳ（ドラッグ・デリバリー・システム）技術がある。これらの技術の基本概念は、粘着性の基材中に薬剤を配合することであり、この薬剤が基材中を拡散し、皮膚との界面に到達し、基材から皮膚表面へ薬剤の分配が起こり、さらに薬剤は皮膚組織内を拡散しながら生体内に移行して目的の器官に作用するものである。この薬剤の徐放原理は、基材中の薬剤の拡散速度を基材組成の選択及び拡散促進剤等の設計により所望の値に定める技術に基づくものであり、また使用段階では温度により拡散速度が影響を受けるもので、水分の多い部位には向かない。
【０００３】
水分の多い部位用の薬剤徐放性の医療用粘着組成物としては、特公昭４４ー１６６７６号公報に口腔内の治療用として疎水性のエラストマーに親水性ハイドロコロイドを配合した口腔用貼付材がある。この貼付材は、水分の多い患部に向き、口腔処置材としての他、ストマー用接皮絆、創傷用ドレッシングとしても長時間粘着できることが開示されている。この公報中にはまたハイドロコロイド成分を配合した粘着剤中に薬剤をブレンド出来ることも開示されている。
【０００４】
米国特許第４３４００４３号明細書には、創傷及び周囲の被包された皮膚の区域の細菌を殺菌するために１重量％から最高２５重量％の金属塩、ネオマイシンのような抗生物質、クロロヘキシジン及びその塩のような抗菌剤、第４アンモニウム化合物ヨウドフォア、スルファジン銀等の抗菌剤を混和した接着剤で被覆された包帯用シート材料を開示している。その明細書中にはまた抗菌剤含有量について抗菌作用を付与する為に接着剤中に微分化された形状で好適には１５重量％必要であることも開示している。
【０００５】
米国特許第４５５１４９０号明細書には、水分及び生理的液体による腐食に抵抗性のある各種の医療用として、鉱物油、一種または多種のポリイソブチレンの混合物またはブチルゴム、スチレンのブロックまたはラジアル型共重合体の様なエラストマーの混合物、水溶性ハイドロコロイドガム、水膨潤性凝集強化剤、及び粘着付与剤等からなる感圧性接着剤組成物を開示している。この明細書にはまた火傷用の包帯としてスルファジン銀または他の銀化合物のような活性成分を感圧性接着剤組成物中に配合することも開示している。
【０００６】
特開平２ー１４７０６３号公報には、固体状疎水性アクリル系粘着剤、抗菌的に効果的な量のスルファジン銀、及び接着剤配合物から該スルファジン銀を放出するのに効果的な量の内部架橋したカルボキシメチルセルロース・ナトリウムを含有する混合物からなる抗菌性の粘着組成物を開示している。この粘着組成物において、アクリル系接着剤中に内部架橋カルボキシメチルセルロース・ナトリウムを混入することによって、その中に混和されている驚く程少量のスルファジン銀の抗菌性を増進させることが開示されている。
【０００７】
しかしながら、上記の技術は全て、基材となる粘着性の組成物中に単に薬剤を配合した技術で、薬剤の徐放性を薬剤の配合量、粘着性の組成物の組成で解決しようとしたものである。従って、薬理作用を高めるため薬剤の配合量を多くしたものは薬剤の副作用の問題やコスト高の問題を抱えており、また粘着性の組成物の組成を変えることは使用する薬剤との組み合わせや、水分を有する部位への適応に制限があった。
【０００８】
【発明が解決しようとする課題】
本発明は、上記の従来技術の欠点に鑑みてなされたものであり、その課題は、薬剤配合量を少なくすることができ、水分のある部位に適用して水分の量により薬剤の徐放量をコントロールできる薬剤徐放性医療用配合物を提供することにある。
【０００９】
【課題を解決するための手段】
上述の課題を解決するため、本発明においては、薬剤と、薬剤と非反応性で、天然、半合成、又は合成のフィラーのいずれか又はこれらの混合組成物である水溶性または水分散性の親水性組成物とからなる薬剤含有親水性組成物の微粒子を、疎水性成分からなる粘着組成物、親水性成分からなる粘着組成物、又は疎水性成分に親水性成分を配合した粘着組成物のいずれかからなり、前記薬剤含有親水性組成物の微粒子を保持し、水分、体液、又は滲出液にて容易に崩壊しない無溶剤型の組成物中に分散配合する。なお、本発明においては、上述の疎水性成分からなる粘着組成物、親水性成分からなる粘着組成物、又は疎水性成分に親水性成分を配合した粘着組成物のいずれかからなり、前記薬剤含有親水性組成物の微粒子を保持し、水分、体液、又は滲出液にて容易に崩壊しない無溶剤型の組成物を、以下では単に粘結組成物という。
【００１０】
水溶性または水分散性の親水性組成物としては、無機系、有機系の天然、半合成、合成の水溶性や水分散性の固体成分を用いることができる。この固体成分は薬剤と反応してしまうものは好ましくない。水溶性または水分散性の固体成分としては、中性や弱酸性の酸化チタン、酸化亜鉛、シリカ、ホウ酸等の無機薬品、カラギナン、アラビヤガム、カラヤガム、グアガム、サイリウムシードガム、トラガカントゴム、ペクチン等の植物粘出物質、アルギン酸塩、寒天等の海藻抽出物類、デンプン、コンスターチ等のデンプン質、ゼラチン、カゼイン、コラーゲン等のタンパク質、カルボキシメチルセルロース、カルボキシエチルセルロース等のセルロース、ポリビニルアルコール、ポリアクリル酸ナトリウム、ポリエチレンオキシド、ポリビニルピロリドン等の天然、半合成及び合成の水溶性高分子やその変性物質等の一種もしくはそれ以上の組み合わせで使用できる。
【００１１】
薬剤を親水性組成物に含ませる場合、非水溶性で、薬剤と非反応性で且つ生体に無害な微粉末を添加することもでき、それによって薬剤の分散性をより高めることができる。これらを一体化させるために、上記の親水性組成物で粘性のあるものが利用できる。好ましくは、粘性の高い植物粘出物質、タンパク質、半合成、合成の水溶性高分子やその変性物質、または酢酸ビニル、アラビヤ糊等の水溶性粘着剤が使用できる。
【００１２】
粘結組成物としては、水溶性または水分散性の親水性組成物と非反応性で、親水性組成物を結合保持し、目的の形状に保ち、水分、体液にて容易に崩壊しないものであればよく、一般に知られている医療用粘着組成物が使用できる。粘着組成物の種類としては、ゴム系、アクリル系、ウレタン系、シリコーン系、ポリビニルエーテル系等が使用できる。
【００１３】
粘結組成物を大別すると、（Ａ）疎水性成分から成る粘結組成物、（Ｂ）疎水性成分に親水性成分を配合した粘結組成物、（Ｃ）親水性成分のみからなる粘結組成物の３タイプがあり、いずれも使用出来る。
【００１４】
（Ａ）のタイプとしては、ゴム系、アクリル系、ウレタン系、シリコーン系、ポリビニルエーテル系等のいずれも使用でき、ゴム系のものとしては、ポリイソブチレン、天然ゴム、ポリイソプレン、ニトリルゴム、スチレン−ブタジエンゴム、スチレン−イソプレン−スチレンゴム、スチレン−ブタジエン−スチレンゴム、スチレン−ポリエチレン／ポリブチレン−スチレンゴム等のエラストマーを主成分とし、必要に応じてポリテルペン樹脂、ガムロジン、ロジンエステル、油性フェノール樹脂、クマロンインデン樹脂、石油系炭化水素樹脂等の粘着付与剤、鉱物油、液状ポリブテン、液状ポリアクリレート、ワセリン、ラノリン等の軟化剤、酸化亜鉛、タルク、シリカ、水酸化アルミニウム、炭酸カルシウム等の充填剤等や、更に老化防止剤、顔料等を配合したものが利用できる。アクリル系、ウレタン系、シリコーン系、ポリビニルエーテル系のものは、それぞれ粘結組成物を合成する段階で適度の初期粘着力、粘着保持力等が得られるようにモノマーの選択、重合度の決定をしてつくる。また必要に応じて合成された何種類かをブレンドすることもできる。例えば、アクリル系の場合は、アクリル酸メチル、アクリル酸エチル、アクリル酸２−エチルヘキシル、メタアクリル酸メチル、アクリル酸ブチル等のアクリル酸の各種、さらには酢酸ビニル等の他のモノマーを用いて重合される。これらは個々に重合してブレンドすることも可能である。
【００１５】
（Ｂ）のタイプとしては、（Ａ）のゴム系、アクリル系、ウレタン系、シリコーン系、ポリビニルエーテル系等に水溶性高分子を配合したものである。ここでの水溶性高分子とは前記した親水性組成物中の天然、半合成または合成の水溶性高分子やその変性物質で、好ましくは比較的分子量の高いものである。一般に疎水性のゴム系、アクリル系、ウレタン系、シリコーン系、ポリビニルエーテル系等に対して水溶性高分子を２０から７０重量％配合したものである。
【００１６】
（Ｃ）のタイプとしては、アクリル系、ウレタン系、シリコーン系、ポリビニルエーテル系のものに水酸基を導入したものである。これらは分子中に導入する水酸基の比率や架橋剤の添加を調整することにより吸水性特性や吸水後の状態を調整することができる。
【００１７】
これら（Ａ）、（Ｂ）、（Ｃ）の中でも吸水性を有する（Ｂ）、（Ｃ）の粘結組成物が好ましい。
【００１８】
粘結組成物の形態としては、溶剤型と無溶剤型の２つがあり得るが、本発明においては特に、薬剤を含有する親水性組成物の表面を粘結組成物にて被覆しにくい無溶剤型を使用するものである。即ち、粘結組成物中に配合されている親水性組成物が粘結組成物により完全に囲まれると外部から親水性組成物までの水分の通り道が遮られ親水性組成物の吸水性能が結果として低下したことになる。この点無溶剤型は表面から親水性組成物に達する水分の通り道が適宜形成され、親水性組成物は水分、体液等を吸収して溶解、分散、又は膨潤し体表面に現れ、含有薬剤が作用する。
【００１９】
この粘結組成物の好ましい例としては、本出願人により先に提案された熱可塑性エラストマーと熱可塑性エラストマーとの相溶性の低いエラストマーとからなるエラストマー、少なくとも液状ゴムを含む軟化剤及び粘着付与剤からなる感圧粘着成分と吸水成分とからなる医療用粘着配合物（特願平７−１２９５０７号）がある。また、関連するものとしては、特開昭５８ー１０３４５２号公報、特開昭６０ー２０９７６号公報、特開平３ー９２１５３号公報、特開平５ー１２３３８９号公報、特開平６ー２００号公報等に記載の熱可塑性エラストマーを含む感圧性天然または合成粘着性ゴムと水溶性ハイドロコロイドゴム、ポリイソブチレンを主成分としブチルゴム、スチレン・ブタジエン・スチレンブロックコポリマーを添加し、鉱油、粘着付与剤、水膨潤性凝集補強剤等とハイドロコロイドガム等からなる粘結組成物が利用できる。
【００２０】
薬剤としては、親水性組成物とは非反応性であること、水分が作用しても変質せず本来の活性を有するもので、例えばシルバースルファーダイアジン（以下ＳＳＤと記す）、ヨウ素、ゼオライト、シコニン、硫酸フラジオマイシン、硫酸ゲンタマイシン、エリスロマイシン、クロロヘキシジングルコネート、ベンザルコニウムクロライド、ｄｌカンフル、リドカイン、塩酸プロカイン、ジフェンドラミン、細菌性皮膚疾患治療剤「エキザルベ」（ラクトバチルス・カゼイン菌）、インシュリン等の抗菌剤、殺菌剤、抗生物質、鎮痛剤、抗炎症剤、創傷治癒促進剤、血液凝固剤、局所麻酔剤等の薬剤が利用できる。
【００２１】
本発明の薬剤徐放性医療用配合物は例えば次のような方法によって製造することができる。薬剤と親水性配合物とを湿分下の条件で混合し、水分を含む粘りのある餅状の薬剤含有親水性組成物を作り、これを成分が変質しない環境条件下にて乾燥し、適当な粉末粒子に粉砕する。この粉末粒子を、ゴムエラストマー、軟化剤、粘着付与剤、増量剤等を配合した粘結組成物、又はアクリル酸エステル、ウレタン、シリコーン等を主成分とする粘結組成物中に混合することにより薬剤除放性医療用配合物が得られる。
【００２２】
又別の製造方法によれば、薬剤と親水性組成物の比較的細かい粉末を均等に混合後、粘性のある親水性組成物を添加し、薬剤と親水性組成物との一体配合物とした後、適当なサイズの薬剤含有親水性組成物を作り、その後、ゴムエラストマー、軟化剤、粘着付与剤、増量剤等を配合した粘結組成物、又はアクリル酸エステル、ウレタン、シリコーン等を主成分とする粘結組成物中に混合することにより、薬剤徐放性医療用配合物を得ることができる。
【００２３】
本発明は、生理活性のある薬剤を水溶性または水分散性の親水性組成物中に物理的に閉じこめたものであり、生体からの滲出液、排泄液や分泌液等の水分を含む液にて親水性組成物が溶解または分散すると薬剤は容易に親水性組成物から解離し、直接生体に作用する。さらに親水性組成物は粘結剤組成物中に吸水能を有するように分散されており生体からの滲出液、排泄液や分泌液等の水分を含む液を吸収し、親水性組成物は溶解、分離、分解等を起こし薬剤徐放性医療用配合物製品の外表面に滲出する。さらに親水性組成物は膨潤するため親水性組成物の一部は押し出され外表面に滲出するため薬剤が有効に作用する。親水性組成物は水分、体液を吸収すると吸収した親水性組成物は隣合う親水性組成物間を通じて水分や体液を拡散を起こし継続的に親水性組成物は溶解、分離、分解を起こし薬剤徐放性医療用配合物製品の外表面に滲出や押し出されてくるため水分の量に応じた薬理作用を得ることができる。
【００２４】
さらに本発明は、吸水により親水性組成物が溶解、分解、解離、膨潤等により体表面に現れるもので、生体からの滲出液、排泄液や分泌液等の水分を含む液がない、または少ない所は親水性組成物が体表面に滲出しないため副作用を起こさない。
【００２５】
【実施例】
以下に本発明の実施例を説明する。
【００２６】
実施例１：抗菌剤として局方グレイドのシルバースルファーダイアジン（以下ＳＳＤと記す）１．７重量部と、親水性組成物として柑橘系ペクチン９．５重量部とを混合し、エタノールと精製水を加え均等になるまで攪拌し、その後７０から１００℃の熱風にて乾燥する。乾燥した混合物を粉砕機にて約６０から１５０メッシュの粉末状にし親水性組成物を作った。別工程にて東ソー（株）製のユーロプレン  ＳＯＬＴ１９０を２１重量部、（株）クラレ製のクラプレンＬＩＲ３０を１４重量部、日本石油化学（株）製のポリイソブチレンのハイモール５Ｈを２８重量部、日本合成ゴム（株）製のＪＳＲブチル、ブチル２６８を７重量部、荒川化学（株）のアルコンＰ１００を１５重量部、ＫＥ３１１を８重量部十分混練りし、更にダイセル化学（株）製のＣＭＣ１３８０を８重量部、カラヤガムの１５０メッシュのものを２５重量部、ゼラチンを３５重量部、日本エアロジェル社製のニプシールＶＮ−３を２重量部混合したフィラー成分を添加し、均一になるまで攪拌した。最後に先に作っておいた親水性組成物を添加して均一になるまで攪拌し医療用配合物を作った。
【００２７】
実施例２、３、４は実施例１と同様にして表１及び表２に示すような異なる成分で配合してそれぞれ医療用配合物を得た。
【００２８】
【表１】
0003628809.tif 000002
【００２９】
【表２】
0003628809.tif 000003
【００３０】
表１、表２中の※１は、３（メタクリルアミド）プロピルトリメチルアンモニウムクロライド４５重量部、アクリル酸ブチル５５重量部をエチルアルコールと水（９０：１０）を用い、重合触媒としてアゾビスイソブチロニトリルを上記モノマーの合計量の０．６重量％、酢酸エチルとエチルアルコールに溶解し２％とした触媒液を添加しながら見掛け粘度が１００００ｃｐｓまで不活性ガス気流下にて６５℃にて攪拌してポリマー成分のアクリル酸エステルを合成した。これにジグリセリンをポリマー成分１００に対して５０重量部加えて得た親水性のアクリル系粘結剤である。
【００３１】
表１、表２中の※２は、ウレタンプレポリマーをポリプロピレングリコールにＰＯを付加させて得た平均分子量２０００のポリエーテルグリコール４３３ｇとグリセリンにＰＯを付加させて得た平均分子量４０００のポリエーテルトリオール４３３ｇとＴＤＩ１３３ｇを加え、８０度で８時間反応させＮＣＯ％が３．１９％のウレタンプレポリマーを作り、一方、グリセリンにＰＯを付加させて得た平均分子量２０００のポリエーテルトリオール１０００ｇとオクタン酸亜鉛５ｇを混合して硬化剤を作り、上記のウレタンプレポリマー２００ｇと硬化剤１０１．２ｇとを攪拌混合して得たウレタン系親水性粘結剤である。
【００３２】
比較例１：東ソー（株）製のユーロプレン  ＳＯＬＴ１９０を２１重量部、（株）クラレ製のクラプレンＬＩＲ  ３０を１４重量部、日本石油化学（株）製の  ポリイソブチレンのハイモール５Ｈを２８重量部、日本合成ゴム（株）製のＪＳＲブチルのブチル２６８を７重量部、荒川化学（株）のアルコンＰ１００を１５重量部、ＫＥ３１１を８重量部、加圧ニーダーにて混練りし、十分混合された段階でダイセル化学（株）製のＣＭＣ１３８０を８重量部、カラヤガムの１５０メッシュのものを２５重量部、ゼラチンを３５重量部、日本エアロジェル社製のニプシールＶＮ−３を２重量部、ペクチンを９．５重量部及びＳＳＤを１．７重量部混合したフィラー成分を添加し、均一になるまで攪拌して比較用の医療用配合物を作った。
【００３３】
比較例２：比較例１と同様に、表２に示すような異なる成分で配合して比較用の医療用配合物を作った。
【００３４】
測定用の検体の作製：実施例及び比較例共、配合物を６０から９０℃の恒温器中に入れ十分均一な温度になり軟化した検体を、付着防止の為２枚の剥離紙の間に挟み、加圧機にて約１ｍｍの厚さにシート化し、５ｃｍ×５ｃｍの検体を作った。
【００３５】
薬剤放出量の測定１：実施例及び比較例共、厚さ１ｍｍ、大きさ５ｃｍ×５ｃｍの検体を３７℃、３０ｍｌの精製水中に７２時間放置し抽出した後、精製水で検体を洗い、放出した薬剤を含む精製水の全体の量を１００ｍｌとし、これに２８％アンモニア水１０ｍｌを加え、原子吸光分析装置を用いて測定し、そのデータからＳＳＤの放出濃度を算出した。その結果を表３に示す。この表から、実施例は比較例に比し約１０〜１００倍も薬剤を放出し得ることが分かる。
【００３６】
【表３】
0003628809.tif 000004
【００３７】
薬剤放出量の測定２：吸水率とＳＳＤ放出濃度との関係を見るため、実施例１と成分は同一であるが、ＳＳＤの配合量が０．０５重量％で、厚さ１ｍｍ、大きさ５ｃｍ×５ｃｍの検体を使用した。この検体を３７℃、３０ｍｌの精製水中に放置し、吸水量が自重の約２０、５０、７０、１００％の段階（予め行った吸水テストの結果より各取り出し時間を設定した）で検体を引き挙げ、表面を精製水で洗い、放出した薬剤を含む精製水の全体量を１００ｍｌとし、これに２８％アンモニア水１０ｍｌを加えて、原子吸光分析装置を用いて測定し、そのデータから吸水率に対するＳＳＤの放出濃度を算出した。その結果を表４に示す。
【００３８】
【表４】
0003628809.tif 000005
【００３９】
またこの結果を図に表したものを図１に示す。この図の曲線１から分るように、ＳＳＤ放出濃度の吸水率に対する関係はほぼ直線的に変化し、理想的な薬剤徐放特性が得られている。
【００４０】
【発明の効果】
本発明の医療用粘着配合物によれば、生体から生ずる水分、体液等を吸収することにより親水性組成物中に含まれる薬剤が浸出するものであるから、医療用粘着配合物の適用部位に存在する水分、体液等の量に応じて親水組成物中の薬剤が放出されることになり、含有する薬剤が極めて効率よく利用され、従って医療用粘着配合物への薬剤の添加量が少なくてすみ、過剰な薬剤が短時間に作用することによる副作用の危険がなく、また水分、体液等の滲浸出の少ない正常部位には薬理作用が無く副作用を全く起こさないため、安心して利用でき、コストも低減できるという顕著な効果を有するものである。
【図面の簡単な説明】
【図１】本発明のＳＳＤ放出濃度と吸水率との関係を示す線図である。
【符号の説明】
１  曲線
【図１】
0003628809.tif 000006